"元素周期表の第13列の少なくとも1つの元素と、第15列の少なくとも1つの元素とを含む、混合結晶粒子の組成物の製造方法であって、該方法において:-第13列の少なくとも1つの元素E1を含む少なくとも1つの前駆体を選択し、-第15列の少なくとも1つの元素E2を含む少なくとも1つの前駆体を選択し、-配位子と称する、前駆体に対して非還元性であり、混合単結晶ナノ粒子の形成を促進するために選択される少なくとも1つの化合物の存在下で、第13列の少なくとも1つの元素E1を含む配位錯体から選択される少なくとも1つの第1の前駆体を非水性溶媒媒体に可溶化させることにより、溶液を作製し、-前記溶液を、第15列の少なくとも1つの元素E2の水素化物から選択される少なくとも1つの第2の前駆体に接触させ、前記溶液を、前駆体の接触を可能にし、混合結晶粒子の生成反応を引き起こすのに適切な反応条件に供し、反応を100°C未満の温度で行うことを特徴とする方法。ナノ粒子形成反応を、ナノ粒子形成反応のための還元剤の機能を有する剤の非存在下で行うことを特徴とする、請求項1に記載の方法。反応を50°C以下の温度で行うことを特徴とする、請求項1または2に記載の方法。反応を、周囲圧力および周囲温度で、熱処理なしに行うことを特徴とする、請求項1から3のいずれか一項に記載の方法。第13列の少なくとも1つの元素E1と、少なくとも1つのE1-A1結合とを含む配位錯体の群から選択される、少なくとも1つの第1の前駆体を使用することを特徴とし、A1は、炭素、窒素、酸素、水素、リン、ケイ素、硫黄およびセレンから選択される元素である、請求項1から4のいずれか一項に記載の方法。第13列の少なくとも1つの元素E1と、アミド、アミジネート、炭素含有基、シリル、酸素含有基、水素化物、リン含有基、硫黄含有基、セレン含有基を含む群から選択される少なくとも1つの基とを含み、それにより第13列の少なくとも1つの元素E1を含む配位錯体のアミン付加物、ホスフィン付加物、酸素含有付加物、硫黄含有付加物およびセレン含有付加物から選択される少なくとも1つの第1の前駆体を使用することを特徴とする、請求項5に記載の方法。気体の状態の少なくとも1つの第2の前駆体を使用することを特徴とする、請求項1から6のいずれか一項に記載の方法。気体状の少なくとも1つの第2の前駆体を、前記溶液中でバブリングすることを特徴とする、請求項7に記載の方法。前記溶液を、気体状の少なくとも1つの第2の前駆体を含有する気体雰囲気下に置くことを特徴とする、請求項7または8に記載の方法。第15列の少なくとも1つの元素E2、少なくとも1つのE2-H結合、および少なくとも1つのE2-A2結合を含む水素化物の群から選択される少なくとも1つの第2の前駆体を使用することを特徴とし、ここで、A2は、炭素、窒素、酸素、水素、リンおよびケイ素から選択される元素である、請求項1から9のいずれか一項に記載の方法。E2が第15列の元素であり、nおよびmが0ではない整数である、式E2nHmの単純水素化物の群から選択される少なくとも1つの第2の前駆体を使用することを特徴とする、請求項1から10のいずれか一項に記載の方法。少なくとも1つの配位子を前記溶液に加えることを特徴とする、請求項1から11のいずれか一項に記載の方法。アミン、窒素酸化物、アミノアルコール、ニトリル特にシアノ、アミノ酸、イミンシッフ塩基、ジアゾ化合物、カルバミン酸塩、アンモニウム、シアン酸塩、イソシアン酸塩、シロキサン、シラン、シラザン、尿素、カルボニル、ヒドロキシル、エポキシド、シクロデキストリン、グリコシド、チオール、アミノチオール、チオシアン酸塩、イソチオシアン酸塩、キサントゲン酸塩R-OCSSR’、チオ尿素、亜硫酸塩、チオニル、チオ硫酸塩、硫酸塩、ホスフィン、ホスフィン酸化物、ホスフィン硫化物、ホスホン酸塩、ホスホン酸、ホスフィン酸塩、ホスフィン酸、リン酸塩、カルボン酸塩、カルボン酸、カルベン、アルキン、アルケン、アレーン、および、ルイス酸からなる群から選択される少なくとも1つの配位子を使用することを特徴とする、請求項12に記載の方法。ヘキサデシルアミン、ドデシルアミン、オクチルアミン、オレイルアミン、エチレンジアミン、ピリジン、オクタンチオール、ドデカンチオール、ヘキサデカンチオール、トリオクチルホスフィン、酸化トリオクチルホスフィン、オクタン酸、ミリスチン酸、ステアリン酸、オレイン酸、ラウリル酸、ヘキシルホスホン酸、テトラデシルホスホン酸、式H2NC3H6[-OCH2CH2]n-OC3H6NH2で表され、約1500g.mol-1の分子量を有するポリエチレングリコールビス3-プロピルアミン、式H2NC2H4[-OCH2CH2]n-OC2H4NH2で表され、約3000g.mol-1から10,000g.mol-1の分子量を有するポリエチレングリコールビス2-エチルアミン、式H3C[-OCH2CH2]n-OC2H4NH2で表され、約750g.mol-1の分子量を有するα-2-エチルアミン-メトキシエチレングリコール、式HOOC-CH2[-OCH2CH2]n-O-CH2-COOHで表され、約600g.mol-1の分子量を有するポリエチレングリコールジカルボン酸、式H3C[-OCH2CH2]n-O-CH2-COOHで表され、約3000g.mol-1の分子量を有するメチルエーテル-ポリエチレングリコールカルボン酸を含む群から選択される少なくとも1つの配位子を使用することを特徴とする、請求項12または13に記載の方法。THF、DMF、DMSO、ジエチエルエーテル、メチルtertブチルエーテル、ジイソプロピルエーテル、トルエン、アニソール、アセトン、ベンゼン、トリクロロエチレン、酢酸エチル、ヘプタン、ヘキサン、ペンタン、シクロヘキサン、アセトニトリル、クロロホルム、ジクロロメタン、ジオキサン、キシレンから選択される有機溶媒を含む溶媒媒体を使用することを特徴とする、請求項1から14のいずれか一項に記載の方法。プロトコル:化学反応器内で、第13列第III族の元素の給源である第1の前駆体を、有機溶媒中に、不活性雰囲気下、周囲温度で溶解する。この溶液に配位子を導入する。第15列第V族の元素の給源である、気体状の第2の前駆体を化学反応器内に:-有機媒体中で形成され、第1の前駆体と配位子とを含有する溶液中に、不活性雰囲気下、周囲温度で、または、50°C以下の温度へ軽度に加熱して、第2の前駆体をバブリングすることによるか、-前記溶液を、周囲温度で、または、50°C以下の温度へ軽度に加熱して、第2の前駆体の気体雰囲気下に置くことによるか、-有機媒体中で形成され、第1の前駆体と配位子とを含有する溶液中に、不活性雰囲気下、周囲温度で、第2の前駆体をバブリングし、次いで、バブリング停止後に、前記溶体を50°C以下の温度へ加熱することによるか、-前記溶液を、周囲温度で、第2の前駆体の気体雰囲気下に第1の期間置き、次いで、前記溶体を、引き続く第2の期間、50°C以下の温度へ加熱することにより、導入する。GaAsのナノ粒子の調製:下表1は、この実施例で使用した試薬およびその量をまとめたものである。第1の前駆体においてGaは3の酸化度を示し、第2の前駆体においてAsは-3の酸化度を示し、これらの酸化度は得られた粒子においても同じであることに留意すべきである。溶媒はTHFである。反応は周囲温度で遂行する。第2の前駆体は、バブリングにより溶液に導入する。図1は得られたコロイド懸濁液の吸収スペクトルを提供し、図2は得られたコロイド懸濁液の発光スペクトルを提供し励起波長390nm、図3は透過顕微鏡写真TEMであり、スペクトルと同様、GaAsの単結晶ナノ粒子の存在を示す。GaAsのナノ粒子の調製:下表2は、この実施例で使用した試薬およびその量をまとめたものである。溶媒はTHFである。反応は周囲温度で遂行する。第2の前駆体は、バブリングにより溶液に導入する。図4は得られたコロイド懸濁液の吸収スペクトルを提供し、図5は得られたコロイド懸濁液の発光スペクトルを提供し励起波長390nm、これらのスペクトルは、GaAsの単結晶ナノ粒子の存在を証明する。GaPのナノ粒子の調製:下表3は、この実施例で使用した試薬およびその量をまとめたものである。溶媒はTHFである。反応は周囲温度で遂行する。第2の前駆体は、バブリングにより溶液に導入する。図6は得られたコロイド懸濁液の吸収スペクトルを提供し、図7は得られたコロイド懸濁液の発光スペクトルを提供し励起波長320nm、図8は高分解能透過顕微鏡写真HR-TEMであり、スペクトルと同様、GaPのナノ粒子の存在を示す。InAsのナノ粒子の調製:下表4は、この実施例で使用した試薬およびその量をまとめたものである。溶媒はエーテルである。反応は周囲温度で遂行する。溶液は、第2の前駆体と、極めて軽度な過圧状態にある同前駆体の気体雰囲気下で接触させる。図9は得られたコロイド懸濁液の吸収スペクトルを提供し、図10は得られたコロイド懸濁液の発光スペクトルを提供し励起波長380nm、これらのスペクトルは、InAsのナノ粒子の存在を証明する。InAsのナノ粒子の調製:下表5は、この実施例で使用した試薬およびその量をまとめたものである。溶媒はTHFである。反応は周囲温度で遂行する。第2の前駆体は、バブリングにより溶液に導入する。図11は得られたコロイド懸濁液の吸収スペクトルを提供し、図12は得られたコロイド懸濁液の発光スペクトルを提供し励起波長380nm、これらのスペクトルは、InAsのナノ粒子の存在を証明する。GaNのナノ粒子の調製:下表6は、この実施例で使用した試薬およびその量をまとめたものである。溶媒はトルエンである。反応は周囲温度で遂行する。第2の前駆体は、バブリングにより溶液に導入する。図13は得られたコロイド懸濁液の吸収スペクトルを提供し、図14は得られたコロイド懸濁液の発光スペクトルを提供し励起波長310nm、これらのスペクトルは、GaNのナノ粒子の存在を証明する。GaNのナノ粒子の調製:下表7は、この実施例で使用した試薬およびその量をまとめたものである。溶媒はTHFである。反応は、周囲温度での1時間の第2の前駆体のバブリング、次いで、一晩の休止の後の、3日間のバブリングなしの50°Cへの加熱により遂行する。図15は得られたコロイド懸濁液の吸収スペクトルを提供し、図16は透過顕微鏡写真TEMであり、スペクトルと同様、GaNの単結晶ナノ粒子の存在を示す。"